(57)【要約】      （修正有）【課題】熱伝導率が高く、かつ、低粘度である熱伝導性組成物を提供する。【解決手段】（Ａ）特定の粒径分布を有するアルミニウム粉末７５０〜１３５０質量部、及び下記（Ｂ）、（Ｃ）、及び（Ｄ）成分を含有するシリコーン組成物１００質量部（Ｂ）１分子中に少なくとも２個のアルケニル基を有するオルガノポリシロキサン（Ｃ）１分子中に少なくとも２個の、ケイ素原子に結合した水素原子（Ｓｉ−Ｈ基）を含有するオルガノハイドロジェンポリシロキサン（Ｂ）成分が有するアルケニル基の個数に対する（Ｃ）成分が有するＳｉ−Ｈ基の個数が０．５〜２．５となる量、及び（Ｄ）白金族金属系触媒白金族金属原子として（Ｂ）成分の質量に対し０．１〜５００ｐｐｍとなる量を含有する熱伝導性組成物。【選択図】なし【特許請求の範囲】
【請求項１】
（Ａ）アルミニウム粉末                                ７５０〜１３５０質量部、及び
下記（Ｂ）、（Ｃ）、及び（Ｄ）成分を含有するシリコーン組成物  １００質量部
（Ｂ）１分子中に少なくとも２個のアルケニル基を有するオルガノポリシロキサン
（Ｃ）１分子中に少なくとも２個の、ケイ素原子に結合した水素原子（Ｓｉ−Ｈ基）を含有するオルガノハイドロジェンポリシロキサン    
（Ｂ）成分が有するアルケニル基の個数に対する（Ｃ）成分が有するＳｉ−Ｈ基の個数が０．５〜２．５となる量、及び
（Ｄ）白金族金属系触媒      白金族金属原子として（Ｂ）成分の質量に対し０．１〜５００ｐｐｍとなる量
を含有する熱伝導性組成物であって、
上記（Ａ）アルミニウム粉末が、
（Ａ−１）平均粒径０．４μｍ以上６μｍ未満を有するアルミニウム粉末  （Ａ）成分中に２１〜５３質量％となる量、
（Ａ−２）平均粒径６μｍ以上１３μｍ未満を有するアルミニウム粉末  （Ａ）成分中に３〜３５質量％となる量、及び
（Ａ−３）平均粒径１３μｍ以上３０μｍ以下を有するアルミニウム粉末  （Ａ）成分中に２８〜６５質量％となる量
からなる事を特徴とする、熱伝導性組成物。
【請求項２】
シリコーン組成物が、更に（Ｅ）制御剤を（Ｂ）成分１００質量部に対して０．１〜５質量部となる量で含有する、請求項１に記載の熱伝導性組成物。
【請求項３】
シリコーン組成物が、更に（Ｆ）下記一般式（１）で表される加水分解性メチルポリシロキサン
【化１】
2014037460.tif 000009
（ａは５〜１００の整数であり、Ｒ１は、互いに独立に、炭素数１〜６のアルキル基である）  
を（Ｂ）成分１００質量部に対して２０〜９０質量部となる量で含有する、請求項１または２に記載の熱伝導性組成物。
【請求項４】
（Ｅ）制御剤が、アセチレン化合物、窒素化合物、有機りん化合物、オキシム化合物、及び有機クロロ化合物より選択される１以上である、請求項２または３に記載の熱伝導性組成物。
【請求項５】
（Ｂ）オルガノポリシロキサンが、２５℃の動粘度１０〜１００，０００ｍｍ２／ｓを有する、請求項１〜４のいずれか１項記載の熱伝導性組成物。
【請求項６】
シリコーン組成物が、更に（Ｇ）下記一般式（２）で表されるオルガノシラン
Ｒ６ｆＲ７ｇＳｉ（ＯＲ８）４−ｆ−ｇ        （２）
（式中、Ｒ６は、互いに独立に、炭素数９〜１５のアルキル基であり、Ｒ７は、互いに独立に、置換又は非置換の、炭素数１〜８の１価炭化水素基であり、Ｒ８は、互いに独立に、炭素数１〜６の１価アルキル基であり、ｆは１〜３の整数であり、ｇは０〜２の整数であり、但しｆ＋ｇは１〜３である）
を（Ｂ）成分１００質量部に対して０．１〜１０質量部となる量で含む、請求項１〜５のいずれか１項記載の熱伝導性組成物。
【請求項７】
請求項１〜６のいずれか１項記載の熱伝導性組成物を硬化して得られるシリコーンゴム。
【請求項８】
請求項１〜６のいずれか１項記載の熱伝導性組成物からなる放熱性グリース。
【請求項９】
請求項１〜６のいずれか１項記載の熱伝導性組成物を硬化して得られる放熱性シート。
【発明の詳細な説明】
【技術分野】
【０００１】
本発明は、高い熱伝導率を有し、同時に低粘度である熱伝導性組成物に関する。
【背景技術】
【０００２】
半導体素子は動作時に発熱することが広く知られている。また、半導体素子の温度上昇は性能の低下を招くため素子の冷却が必要である。一般的な方法としては発熱部材の近くに冷却部材（ヒートシンクなど）を設置することで冷却を行っている。この際に発熱部材と冷却部材の接触が悪いと空気が介在し、冷却効率が低下するために発熱部材と冷却部材の密着を向上させる目的で放熱グリースや放熱シートなどが用いられている。  
【０００３】
特許文献１は、液状シリコーンと、熱伝導率が１００Ｗ／ｍＫ以上であり硬度の高い熱伝導性充填剤、及び、熱伝導率が２０Ｗ／ｍＫ以上であり硬度の低い熱伝導性充填剤を含有する熱伝導性材料を記載している。特許文献２は、液状炭化水素油及び／又はフッ化炭化水素油と、硬度が高く熱伝導率が１００Ｗ／ｍＫ以上、及び、硬度が低く熱伝導率が２０Ｗ／ｍＫ以上の熱伝導性充填剤を含有する熱伝導性材料を記載している。特許文献１及び２は、上記組合せとすることにより熱伝導性に優れると共にディスペンス性にも優れた熱伝導性材料を提供できることを記載している。特許文献３は、オルガノポリシロキサンと平均粒径５０μｍ以下の酸化アルミニウム粉からなる未硬化の熱伝導性シリコーン組成物と熱伝導性シリコーンゴムシートとを積層した熱伝導性シートを記載している。
【０００４】
近年、サーバー向けなど高品位機種の半導体に関して、ますます動作時の発熱量が増大している。発熱量の増大に伴って放熱グリースや放熱シートに要求される放熱性能も向上している。放熱性能の向上とは、即ち、放熱グリースや放熱シートなどの熱抵抗を下げる、または熱伝導率を高めることである。従来技術では熱伝導率を高めるために熱伝導性フィラーの充填率を向上させることが試みられているが、フィラーの含有量を上げると組成物の粘度が上昇してしまい、吐出することが困難となるという課題があった。
【０００５】
上記課題を解決するために、これまで熱伝導性フィラーの組み合わせについて種々検討がなされてきた。特許文献４は、室温に於ける動粘度が１０〜５００ｍｍ２／ｓのシリコーンオイル１０〜３０質量％と、平均粒径１μｍ以上３μｍ未満の球状アルミナ微粉４０〜６０質量％、平均粒径１μｍ以上３μｍ未満の窒化アルミニウム微粉４〜１０質量％、平均粒径０．１μｍ以上１μｍ未満の球状アルミナ超微粉１０〜３０質量％を含有してなることを特徴とする熱伝導性グリースを記載している。特許文献５は、オルガノポリシロキサン１５〜３５質量％、平均粒径０．２μｍ以上１．０μｍ未満の球状アルミナ粉３５〜５５質量％、平均粒径１〜３μｍ、最大粒径２〜１０μｍの窒化アルミニウム粉３０〜５０質量％よりなることを特徴とする熱伝導性グリースを記載している。特許文献６は、液状オルガノポリシロキサンと、平均粒径０．５μｍ〜５μｍの細粉と平均粒径１０μｍ〜４０μｍの粗粉が９／１〜１／９の比率で混合してなる、平均粒径が０．５μｍ〜５０μｍの金属アルミニウム粉末とを組み合わせた熱伝導性グリース組成物を記載している。
【先行技術文献】
【特許文献】
【０００６】
【特許文献１】特許第２９３８４２８号公報
【特許文献２】特許第２９３８４２９号公報
【特許文献３】特許第３９５２１８４号公報
【特許文献４】特許第３８９１９６９号公報
【特許文献５】特許第３９５７５９６号公報
【特許文献６】特許第３９４８６４２号公報
【発明の概要】
【発明が解決しようとする課題】
【０００７】
しかし、上記熱伝導性グリース組成物はいずれも、熱伝導率が十分でないという問題や、熱伝導率は高いが粘度が高すぎるという問題を有する。そこで、本発明は、従来の熱伝導性グリース組成物に比べ、熱伝導率が高く、かつ低粘度である熱伝導性組成物を提供することを目的とする。
【課題を解決するための手段】
【０００８】
本発明者らは、上記課題を解決すべく鋭意検討した結果、細かい平均粒径を有するアルミニウム粉末と、中程度の平均粒径を有するアルミニウム粉末と、粗い平均粒径を有するアルミニウム粉末とを特定の比率で配合したアルミニウム粉末を、（Ｂ）オルガノポリシロキサン、（Ｃ）オルガノハイドロジェンポリシロキサン、及び（Ｄ）白金族金属系触媒を含むシリコーン組成物に配合することにより、熱伝導率が高く、かつ低粘度である熱伝導性組成物を提供できることを見出し、本発明に至った。
【０００９】
即ち、本発明は、
（Ａ）アルミニウム粉末  ７５０〜１３５０質量部、及び
下記（Ｂ）、（Ｃ）、及び（Ｄ）成分を含有するシリコーン組成物  １００質量部
（Ｂ）１分子中に少なくとも２個のアルケニル基を有するオルガノポリシロキサン
（Ｃ）１分子中に少なくとも２個の、ケイ素原子に結合した水素原子（Ｓｉ−Ｈ基）を含有するオルガノハイドロジェンポリシロキサン    
（Ｂ）成分が有するアルケニル基の個数に対する（Ｃ）成分が有するＳｉ−Ｈ基の個数が０．５〜２．５となる量、及び
（Ｄ）白金族金属系触媒      白金族金属原子として（Ｂ）成分の質量に対し０．１〜５００ｐｐｍとなる量
を含有する熱伝導性組成物であって、
上記（Ａ）アルミニウム粉末が、
（Ａ−１）平均粒径０．４μｍ以上６μｍ未満を有するアルミニウム粉末  （Ａ）成分中に２１〜５３質量％となる量、
（Ａ−２）平均粒径６μｍ以上１３μｍ未満を有するアルミニウム粉末  （Ａ）成分中に３〜３５質量％となる量、及び
（Ａ−３）平均粒径１３μｍ以上３０μｍ以下を有するアルミニウム粉末  （Ａ）成分中に２８〜６５質量％となる量
からなる事を特徴とする、熱伝導性組成物を提供する。また、本発明は、該熱伝導性組成物からなる放熱性グリース、及び熱伝導性組成物を硬化して得られるシリコーンゴム及び放熱性シートを提供する。
【発明の効果】
【００１０】
本発明は、細かい平均粒径を有するアルミニウム粉末と、中程度の平均粒径を有するアルミニウム粉末と、粗い平均粒径を有するアルミニウム粉末とを特定の比率で配合したアルミニウム粉末を配合することにより、熱伝導率が高く、かつ低粘度である熱伝導性組成物を提供することを可能にした。
【発明を実施するための形態】
【００１１】
（Ａ）アルミニウム粉末
本発明は、熱伝導性組成物が、（Ａ−１）平均粒径０．４μｍ以上６μｍ未満を有するアルミニウム粉末と、（Ａ−２）平均粒径６μｍ以上１３μｍ未満を有するアルミニウム粉末と、（Ａ−３）平均粒径１３μｍ以上３０μｍ以下を有するアルミニウム粉末とからなるアルミニウム粉末を含有し、上記（Ａ−１）〜（Ａ−３）成分が特定の比率で配合されていることを特徴とする。
【００１２】
尚、本発明において「平均粒径」は、レーザー回折・散乱法によって求めた粒度分布における積算値５０％での粒径を意味する。レーザー回折・散乱法によるアルミニウム粉末の平均粒径及び粒度分布の測定は、例えば、マイクロトラック粒度分析計ＭＴ３３００ＥＸ（日機装(株)社製）により測定できる。また、アルミニウム粉末の形状は不定形でも球状でも如何なる形状でもよく、事前に表面を処理した粉末であってもよい。アルミニウム粉末の形状には例えば、鱗片状、涙滴状、球状、針状、不規則形状等がある。
【００１３】
本発明の熱伝導性組成物は、（Ａ）アルミニウム粉末をシリコーン組成物１００質量部に対して７５０〜１３５０質量部、好ましくは７５０〜１３００質量部、より好ましくは８００〜１３００質量部で含有する。（Ａ）アルミニウム粉末の含有量が上記下限値未満では組成物の熱伝導率が低くなり、上記上限値超では組成物の粘度が上昇するため好ましくない。
【００１４】
（Ａ−１）は平均粒径０．４μｍ以上６μｍ未満、より好ましくは０．４μｍ以上３μｍ以下を有するアルミニウム粉末である。（Ａ−１）の平均粒径が上記下限値より小さいと、熱伝導性組成物の粘度が上昇してしまうため好ましくない。また、（Ａ−１）の平均粒径が上記上限値より大きいと（Ａ−２）成分との間で最密充填構造をとることができず、熱伝導性組成物の粘度が上昇してしまう。（Ａ−１）の配合量は、（Ａ）アルミニウム粉末の合計質量に対し、２１〜５３質量％、好ましくは２３〜５３質量％、更に好ましくは２５〜５０質量％がよい。（Ａ−１）の配合量が上記下限値より少ないと最密充填構造をとることができないため、熱伝導性組成物の粘度が上昇してしまう。また（Ａ−１）の配合量が上記上限値より多くても（Ａ−２）成分との間で最密充填構造が得られず、熱伝導性組成物の粘度が上昇してしまう。
【００１５】
（Ａ−２）成分は、平均粒径６μｍ以上１３μｍ未満、好ましくは６μｍ以上１２μｍ以下を有するアルミニウム粉末である。（Ａ−２）成分の粒子径が上記下限値より小さいと（Ａ−１）成分との間で最密充填構造をとることができず、熱伝導性組成物の粘度が上昇してしまう。また、（Ａ−２）成分の粒子径が上記上限値より大きいと（Ａ−３）成分との間で最密充填構造をとることができず、熱伝導性組成物の粘度が上昇してしまう。（Ａ−２）の配合量は、（Ａ）アルミニウム粉末の合計質量に対し、３〜３５質量％、好ましくは７〜３５質量％、更に好ましくは７〜２６質量％がよい。（Ａ−２）成分の配合量が上記下限値より少ないと（Ａ−１）成分との間で最密充填構造が得られず、熱伝導性組成物の粘度が上昇してしまう。また、（Ａ−２）成分の配合量が上記上限値より多くても（Ａ−３）成分との間で最密充填構造が得られず、熱伝導性組成物の粘度が上昇してしまう。
【００１６】
（Ａ−３）成分は、平均粒径１３μｍ以上３０μｍ以下、好ましくは１５μｍ以上３０μｍ以下を有するアルミニウム粉末である。（Ａ−３）成分の平均粒径が上記下限値より小さいと熱伝導性組成物の熱伝導率が低下してしまう。また、（Ａ−３）成分の平均粒径が上記上限値より大きいと、熱伝導性組成物の滑らかさがなくなってしまい、実際に使用した際に基材との接触が悪くなり、熱抵抗が上昇してしまう。（Ａ−３）の配合量は、（Ａ）アルミニウム粉末の合計質量に対し、２８〜６５質量％、好ましくは２８〜６０質量％、更に好ましくは３０〜６０質量％がよい。（Ａ−３）成分の配合量が上記下限値より少ないと、熱伝導性組成物の熱伝導率が低くなってしまう。また、（Ａ−３）成分の配合量が上記上限値より多いと、（Ａ−１）成分及び（Ａ−２）成分との間で最密充填構造をとることができず、熱伝導性組成物の粘度が上昇してしまう。  
【００１７】
本発明において、上記（Ａ−１）、（Ａ−２）、及び（Ａ−３）からなるアルミニウム粉末のレーザー回折法による体積積算分布曲線の形は特に制限されるものでなく、該曲線が極大ピークを３つ有するものであっても、２つ有するものであっても、１つ有するものであってもよい。また、上記（Ａ）アルミニウム粉末は、予め３種類の平均粒径を有するアルミニウム粉末が混合された状態のアルミニウム粉末であってもよい。その場合、混合後のアルミニウム粉末の質量基準での粒度頻度分布において、６μｍ未満である細かい粒径を有するアルミニウム粉末の含有量が２１〜５３質量％、好ましくは２３〜５３質量％、更に好ましくは２５〜５０質量％となる量であり、該細かい粒径を有するアルミニウム粉末の平均粒径が０．４μｍ以上６μｍ未満であり、６μｍ以上１３μｍ未満である中程度の粒径を有するアルミニウム粉末の含有量が３〜３５質量％、好ましくは７〜３５質量％、更に好ましくは７〜２６質量％となる量であり、及び１３μｍ以上である粗い粒径を有するアルミニウム粉末の含有量が２８〜６５質量％、好ましくは２８〜６０質量％、更に好ましくは３０〜６０質量％であり、該粗い粒径を有するアルミニウム粉末の平均粒径が１３μｍ以上３０μｍ以下であるのがよい。上記質量基準での粒度頻度分布は遠心沈降法またはレーザー回折法により測定されればよい。
【００１８】
また、本発明の組成物は、上記アルミニウム粉末以外に、さらに、酸化亜鉛粉末、酸化チタン粉末、アルミナ粉末、窒化ホウ素粉末、窒化アルミニウム粉末、ダイヤモンド粉末、金粉末、銀粉末、銅粉末、カーボン粉末、ニッケル粉末、インジウム粉末、ガリウム粉末、金属ケイ素粉末、シリカ粉末をシリコーン組成物１００質量部に対して２００質量部まで、好ましくは１５０質量部まで含有していてもよい。特には、（Ａ）アルミニウム粉末との合計質量が、シリコーン組成物１００質量部に対して７５０〜１３５０質量部、好ましくは７５０〜１３００質量部、より好ましくは８００〜１３００質量部であるのが良い。充填剤の形状は不定形でも球状でも如何なる形状でもよく、事前に表面を処理した粉末であってもよい。充填剤の平均粒径は１〜５０μｍであることが好ましく、より好ましくは３〜３０μｍである。該平均粒径が上記上限値超では、組成物中での分散性が悪くなりやすく、得られる組成物を放置しておくと充填剤が沈降する場合がある。
【００１９】
本発明は、上記（Ａ）アルミニウム粉末を、（Ｂ）オルガノポリシロキサン、（Ｃ）オルガノハイドロジェンポリシロキサン、及び（Ｄ）白金族金属系触媒を含有するシリコーン組成物に配合して得られる熱伝導性組成物である。該シリコーン組成物は、シリコーングリースまたはシリコーンゴムを与える組成物であればよく、従来公知のシリコーングリース組成物またはシリコーンゴム組成物を使用することができるが、特には、下記（Ｂ）、（Ｃ）、及び（Ｄ）成分を含有するシリコーン組成物である。
（Ｂ）１分子中に少なくとも２個のアルケニル基を有するオルガノポリシロキサン
（Ｃ）１分子中に少なくとも２個の、ケイ素原子に結合した水素原子（Ｓｉ−Ｈ基）を含有するオルガノハイドロジェンポリシロキサン    
（Ｂ）成分が有するアルケニル基の個数に対する（Ｃ）成分が有するＳｉ−Ｈ基の個数が０．５〜２．５となる量、及び
（Ｄ）白金族金属系触媒      白金族金属原子として（Ｂ）成分の質量に対し０．１〜５００ｐｐｍとなる量。
【００２０】
また、本発明のシリコーン組成物は更に、（Ｅ）制御剤及び／又は（Ｆ）下記一般式（１）で表される加水分解性メチルポリシロキサン
【化１】
2014037460.tif 000002
（ａは５〜１００の整数であり、Ｒ１は、互いに独立に、炭素数１〜６のアルキル基である）  
を含有することができる。各成分を以下に説明する。
【００２１】
（Ｂ）オルガノポリシロキサン
（Ｂ）成分は、ケイ素原子に結合したアルケニル基を１分子中に少なくとも２個有するオルガノポリシロキサンである。オルガノポリシロキサンの分子構造は限定されず、例えば、直鎖状、分岐鎖状、一部分岐を有する直鎖状等が挙げられ、２種以上の異なる粘度の混合物でも良い。特には、直鎖状であることが好ましい。
【００２２】
アルケニル基は、炭素原子数２〜８、好ましくは炭素原子数２〜３のアルケニル基であり、例えば、ビニル基、アリル基、プロペニル基、イソプロペニル基、１−ブテニル基、１−ヘキセニル基、シクロヘキセニル基等が挙げられる。中でも、合成のしやすさ、コストの面からビニル基が好ましい。アルケニル基はオルガノポリシロキサンの分子鎖の末端、途中の何れに存在してもよいが、少なくとも１のアルケニル基は末端に存在することが好ましい。
【００２３】
ケイ素原子に結合するアルケニル基以外の基は、非置換又は置換の、炭素原子数１〜１０、好ましくは炭素原子数１〜６の一価炭化水素基であり、例えば、メチル基、エチル基、プロピル基、イソプロピル基、ブチル基、イソブチル基、ｔｅｒｔ−ブチル基、ペンチル基、ネオペンチル基、ヘキシル基、ヘプチル基、オクチル基、ノニル基、デシル基、ドデシル基等のアルキル基、シクロペンチル基、シクロヘキシル基、シクロヘプチル基等のシクロアルキル基、フェニル基、トリル基、キシリル基、ナフチル基、ビフェニリル基等のアリール基、ベンジル基、２−フェニルエチル基、２−フェニルプロピル基、メチルベンジル基等のアラルキル基、並びにこれらの基の炭素原子に結合している水素原子の一部又は全部が、フッ素、塩素、臭素等のハロゲン原子、シアノ基等で置換された基、例えば、クロロメチル基、２−ブロモエチル基、３−クロロプロピル基、３，３，３−トリフルオロプロピル基、クロロフェニル基、フルオロフェニル基、シアノエチル基、３，３，４，４，５，５，６，６，６−ノナフルオロヘキシル基等が挙げられる。中でも、合成のしやすさ、コストの面からメチル基が好ましい。ケイ素原子に結合するアルケニル基以外の基は、全てが同一であっても異なっていてもよい。
【００２４】
該オルガノポリシロキサンの２５℃における粘度は１０〜１００，０００ｍｍ２／ｓの範囲、好ましくは１００〜５０，０００ｍｍ２／ｓが良い。粘度が上記下限値より低いと、熱伝導性組成物の保存安定性が悪くなる。また、粘度が上記上限値より大きいと、得られる組成物の進展性が悪くなるため好ましくない。該粘度はオストワルド粘度計を使用して測定すればよい。
【００２５】
該オルガノポリシロキサンは例えば下記平均組成式で表すことができる。
Ｒ２ｂＲ３ｃＳｉＯ（４−ｂ―ｃ）／２
上記式中、ｂおよびｃは、０．７≦ｂ≦２．１、０．００１≦ｃ≦１．０、且つ０．８≦ｂ＋ｃ≦３．０、好ましくは１．０≦ｂ≦２．０、０．００１≦ｃ≦０．８、且つ１．５≦ｂ＋ｃ≦２．５を満たす正の数である。Ｒ２は、互いに独立に、上述したケイ素原子に結合するアルケニル基以外の基である。Ｒ３は、互いに独立に、炭素数２〜８、好ましくは炭素数２〜３のアルケニル基であり、例えば、ビニル基、アリル基、１−ブテニル基、１−ヘキセニル基などが挙げられる。合成のしやすさ、コストの面からビニル基が好ましい。
【００２６】
上記オルガノポリシロキサンとしては、分子鎖両末端がジメチルビニルシロキシ基で封鎖されたポリジメチルシロキサン、分子鎖両末端がメチルジビニルシロキシ基で封鎖されたポリジメチルシロキサン、分子鎖両末端がジメチルビニルシロキシ基で封鎖されたジメチルシロキサン・メチルフェニルシロキサン共重合体等が挙げられる。該オルガノポリシロキサンは、１種のオルガノポリシロキサンを単独で使用しても、異なる２種のオルガノポリシロキサンを組み合わせて使用しても良い。
【００２７】
（Ｃ）オルガノハイドロジェンポリシロキサン  
（Ｃ）成分は架橋剤であり、上記（Ｂ）成分と付加反応して架橋結合を形成し組成物を網状化する。（Ｃ）成分は、ケイ素原子に結合する水素原子（即ち、ＳｉＨ基）を１分子中に少なくとも２個有するオルガノハイドロジェンポリシロキサンである。特には、該オルガノハイドロジェンポリシロキサンは、ＳｉＨ基を一分子中に少なくとも２個、好ましくは３個以上有するものがよく、特には、２〜３００個、好ましくは３〜１００個有するものがよい。また（Ｃ）成分は、分子中のケイ素原子数が４〜３００個、好ましくは４〜１５０個程度のものであるのが良い。
【００２８】
（Ｃ）成分のケイ素原子に結合した水素原子の結合位置は、分子鎖末端であっても、分子鎖側鎖であってもよい。該（Ｃ）成分の分子構造は特に制限されず、直鎖状、環状、分岐鎖状、三次元網状（樹脂状）等のいずれであってもよい。（Ｃ）成分の２５℃における粘度は、０．１〜１，０００ｍＰａ・ｓの範囲内であることが好ましく、特に、５〜５００ｍＰａ・ｓの範囲内であることが好ましい。該粘度はオストワルド粘度計を使用して測定した値である。
【００２９】
（Ｃ）成分中のケイ素原子に結合する有機基は、非置換又は置換の、炭素原子数１〜１０、好ましくは炭素原子数１〜６の一価の炭化水素基であり、例えば、メチル基、エチル基、プロピル基、イソプロピル基、ブチル基、イソブチル基、ｔｅｒｔ−ブチル基、ペンチル基、ネオペンチル基、ヘキシル基、ヘプチル基、オクチル基、ノニル基、デシル基、ドデシル基等のアルキル基、シクロペンチル基、シクロヘキシル基、シクロヘプチル基等のシクロアルキル基、フェニル基、トリル基、キシリル基、ナフチル基、ビフェニリル基等のアリール基、ベンジル基、２−フェニルエチル基、２−フェニルプロピル基、メチルベンジル基等のアラルキル基、並びにこれらの基の炭素原子に結合している水素原子の一部又は全部が、フッ素、塩素、臭素等のハロゲン原子、シアノ基等で置換された基、例えば、クロロメチル基、２−ブロモエチル基、３−クロロプロピル基、３，３，３−トリフルオロプロピル基、クロロフェニル基、フルオロフェニル基、シアノエチル基、３，３，４，４，５，５，６，６，６−ノナフルオロヘキシル基等が挙げられる。また、２−グリシドキシエチル基、３−グリシドキシプロピル基、４−グリシドキシブチル基などのエポキシ環含有有機基であってもよい。中でも、合成のしやすさ、コストの面からメチル基が好ましい。ケイ素原子に結合する有機基は、全てが同一であっても異なっていてもよい。
【００３０】
該オルガノハイドロジェンポリシロキサンは、下記平均組成式で表すことができる。
Ｒ４ｄＨｅＳｉＯ（４−ｅ−ｄ）／２ 
上記式中、ｄおよびｅは、０．７≦ｄ≦２．１、０．００１≦ｅ≦１．０、且つ０．８≦ｄ＋ｅ≦３．０、好ましくは１．０≦ｄ≦２．０、０．０１≦ｅ≦１．０、且つ１．５≦ｄ＋ｅ≦２．５を満たす正の数である。Ｒ４は、互いに独立に、上述したケイ素原子に結合する有機基である。
【００３１】
該オルガノハイドロジェンポリシロキサンとしては、１，１，３，３−テトラメチルジシロキサン、１，３，５，７−テトラメチルシクロテトラシロキサン、１−グリシドキシプロピルエチル−１，３，５，７−テトラメチルシクロテトラシロキサン、分子鎖両末端トリメチルシロキシ基封鎖メチルハイドロジェンポリシロキサン、分子鎖両末端トリメチルシロキシ基封鎖ジメチルシロキサン・メチルハイドロジェンシロキサン共重合体、分子鎖両末端トリメチルシロキシ基封鎖ジメチルシロキサン・メチルハイドロジェンシロキサン・メチルフェニルシロキサン共重合体、分子鎖両末端ジメチルハイドロジェンシロキシ基封鎖ジメチルポリシロキサン、分子鎖両末端ジメチルハイドロジェンシロキシ基封鎖ジメチルシロキサン・メチルハイドロジェンシロキサン共重合体、分子鎖両末端ジメチルハイドロジェンシロキシ基封鎖ジメチルシロキサン・メチルフェニルシロキサン共重合体、分子鎖両末端ジメチルハイドロジェンシロキシ基封鎖メチルフェニルポリシロキサン、式：Ｒ４３ＳｉＯ０．５で示されるシロキサン単位と式：Ｒ４２ＨＳｉＯ０．５で示されるシロキサン単位と式：ＳｉＯ２で示されるシロキサン単位とからなる共重合体、式：Ｒ４２ＨＳｉＯ０．５で示されるシロキサン単位と式：ＳｉＯ２で示されるシロキサン単位とからなる共重合体、式：Ｒ４ＨＳｉＯで示されるシロキサン単位と少量の、式：Ｒ４ＳｉＯ１．５で示されるシロキサン単位もしくは式：ＨＳｉＯ１．５で示されるシロキサン単位とからなる共重合体、および、これらのオルガノポリシロキサンの二種以上からなる混合物が挙げられる。式中Ｒ４は上記の通りである。
【００３２】
（Ｃ）成分の量は、上記（Ｂ）成分が有するアルケニル基の個数に対する（Ｃ）成分が有するＳｉ−Ｈ基の個数が０．５〜２．５となる量、好ましくは０．５〜２．３となる量である。（Ｃ）成分の量が上記下限値より小さいと十分な網状構造をとれず硬化が不充分となるため、材料の信頼性の観点から好ましくない。また、（Ｃ）成分の量が上記上限値より大きいと、硬化後の材料が硬くなってしまい、柔軟性がなくなるため好ましくない。
【００３３】
（Ｄ）白金族金属系触媒
（Ｄ）成分は、（Ｂ）成分と（Ｃ）成分の付加反応を促進させるための触媒である。該白金族金属系触媒は、通常の付加反応に用いられる公知の触媒の中から適宜選択して使用することができる。例えば、白金（白金黒を含む）、ロジウム、パラジウム等の白金族金属単体、Ｈ２ＰｔＣｌ４・ｎＨ２Ｏ、Ｈ２ＰｔＣｌ６・ｎＨ２Ｏ、ＮａＨＰｔＣｌ６・ｎＨ２Ｏ、ＫＨＰｔＣｌ６・ｎＨ２Ｏ、Ｎａ２ＰｔＣｌ６・ｎＨ２Ｏ、Ｋ２ＰｔＣｌ４・ｎＨ２Ｏ、ＰｔＣｌ４・ｎＨ２Ｏ、ＰｔＣｌ２、Ｎａ２ＨＰｔＣｌ４・ｎＨ２Ｏ（但し、式中のｎは０〜６の整数であり、好ましくは０又は６である。）等の塩化白金、塩化白金酸及び塩化白金酸塩、アルコール変性塩化白金酸、塩化白金酸とオレフィンとのコンプレックス、白金黒、パラジウム等の白金族金属を、アルミナ、シリカ、カーボン等の担体に担持させたもの、ロジウム−オレフィンコンプレックス、クロロトリス（トリフェニルフォスフィン）ロジウム（ウィルキンソン触媒）、塩化白金、塩化白金酸又は塩化白金酸塩とビニル基含有シロキサンとのコンプレックス等が挙げられる。これらの白金族金属系触媒は、単独で使用しても２種以上を組み合わせて使用しても良い。
【００３４】
（Ｄ）成分の量は触媒としての有効量であり、希望する硬化速度に応じて適宜増減すればよく特に制限されるものではないが、（Ｂ）成分の質量に対し白金族金属原子に換算した質量基準で０．１〜５００ｐｐｍ、好ましくは１〜１００ｐｐｍの範囲となる量であるのがよい。（Ｄ）成分の量が上記下限値より小さいと触媒としての効果がなく、また上記上限値より多すぎても付加反応の促進作用は向上しないので、経済的に好ましくない。
【００３５】
（Ｅ）制御剤
（Ｅ）制御剤は、室温での付加反応の進行を抑え、シェルフライフ、ポットライフを延長させる付加反応抑制剤である。本発明において制御剤は公知のものを使用することができる。例えば、１−エチニル−１−シクロヘキサノール、３−ブチン−１−オール等のアセチレン化合物、各種窒素化合物、有機りん化合物、硫黄化合物、オキシム化合物、有機クロロ化合物等が挙げられる。これらの制御剤は、単独で使用することも２種以上を組み合わせて使用することもできる。
【００３６】
（Ｅ）成分の量は（Ｂ）成分の量に応じて適宜調整すればよく、付加反応の進行を所望の反応速度に調整できる有効量であれば足りる。通常、（Ｂ）成分１００質量部に対して０．１〜５質量部とするのがよい。（Ｅ）成分の量が上記下限値より小さいと充分なシェルフライフ、ポットライフが得られず、また、上記上限値より大きいと硬化性が低下するため好ましくない。また、制御剤は組成物への分散性を良くするためにトルエン等で希釈して使用しても良い。
【００３７】
（Ｆ）加水分解性メチルポリシロキサン
（Ｆ）成分は、下記一般式（１）で表される加水分解性メチルポリシロキサンである。
【化２】
2014037460.tif 000003
【００３８】
上記式において、ａは５〜１００の整数であり、好ましくは１０〜６０の整数である。ａの値が上記下限値より小さいと、シリコーン組成物由来のオイルブリードがひどくなり信頼性が悪くなるおそれがある。また、ａの値が上記上限値より大きいと、充填剤との濡れ性が充分でなくなるおそれがある。Ｒ１は炭素数１〜６のアルキル基であり、メチル基、エチル基、プロピル基、ブチル基等が挙げられる。好ましくはメチル基である。
【００３９】
（Ｆ）成分の量は、上記（Ｂ）成分１００質量部に対して２０〜９０質量部となる量であり、好ましくは３０〜９０質量部となる量である。（Ｆ）成分の量が上記下限値より少ないと充分な濡れ性を発揮できないおそれがある。また、（Ｆ）成分の量が上記下限値より多いと熱伝導性組成物からのブリードが激しくなるおそれがある。
【００４０】
（Ｇ）オルガノシラン
上記シリコーン組成物は、（Ｂ）〜（Ｆ）成分に加え、さらに下記一般式（２）で表されるオルガノシランを含有してもよい。
Ｒ６ｆＲ７ｇＳｉ（ＯＲ８）４−ｆ−ｇ    （２）
該オルガノシランは、熱伝導性組成物の調製時にアルミニウム粉末及びその他の充填剤の表面を疎水化処理してオルガノポリシロキサンとの濡れ性を向上させ、アルミニウム粉末及びその他の充填剤をマトリックス中に均一に分散させるために機能する。    
【００４１】
上記式においてＲ６は、互いに独立に、炭素数９〜１５のアルキル基である。該Ｒ６としては、例えばノニル基、デシル基、ドデシル基、テトラデシル基等が挙げられる。炭素数が上記下限値より小さいと充填剤との濡れ性が充分でなく、上記上限値より大きいとオルガノシランが常温で固化するので、取り扱いが不便な上、得られた組成物の低温特性が低下するおそれがある。上記式（２）において、ｆは１〜３の整数であり、ｇは０〜２の整数であり、但しｆ＋ｇは１〜３である。好ましくはｆが１であり、ｇが０または１である。
【００４２】
上記式においてＲ７は、、互いに独立に、置換又は非置換の、炭素数１〜８、好ましくは炭素数１〜６の１価炭化水素基である。該Ｒ７としては、例えば、メチル基、エチル基、プロピル基、ヘキシル基、オクチル基等のアルキル基、シクロペンチル基、シクロヘキシル基等のシクロヘキシル基、ビニル基、アリル基等のアルケニル基、フェニル基、トリル基等のアリール基、２−フェニルエチル基、２−メチル−２−フェニルエチル基等のアラルキル基、及びこれらの基の炭素原子に結合している水素原子の一部又は全部が、フッ素、塩素、臭素等のハロゲン原子、シアノ基等で置換された基、例えば、３,３,３−トリフロロプロピル基、２−（パーフロロブチル）エチル基、２−（パーフロロオクチル）エチル基、ｐ−クロロフェニル基等のハロゲン化炭化水素基が挙げられる。特にメチル基、エチル基が好ましい。    
【００４３】
Ｒ８は、互いに独立に、炭素数１〜６の１価炭化水素基であり、例えば、メチル基、エチル基、プロピル基、ブチル基、ペンチル基、ヘキシル基などが挙げられる。特にメチル基、エチル基が好ましい。
【００４４】
該オルガノシランとしては、下記のものを挙げることができる。
Ｃ１０Ｈ２１Ｓｉ（ＯＣＨ３）３、
Ｃ１２Ｈ２５Ｓｉ（ＯＣＨ３）３、
Ｃ１２Ｈ２５Ｓｉ（ＯＣ２Ｈ５）３、
Ｃ１０Ｈ２１Ｓｉ（ＣＨ３）（ＯＣＨ３）２、
Ｃ１０Ｈ２１Ｓｉ（Ｃ６Ｈ５）（ＯＣＨ３）２、
Ｃ１０Ｈ２１Ｓｉ（ＣＨ３）（ＯＣ２Ｈ５）２、
Ｃ１０Ｈ２１Ｓｉ（ＣＨ＝ＣＨ２）（ＯＣＨ３）２、
Ｃ１０Ｈ２１Ｓｉ（ＣＨ２ＣＨ２ＣＦ３）（ＯＣＨ３）２
【００４５】
（Ｇ）成分の量は、（Ｂ）成分１００質量部に対して０．１〜１０質量部となる量であり、好ましくは０．１〜７質量部となる量である。（Ｇ）成分の量が上記下限値より少ないと濡れ性の乏しいものとなるおそれがある。また、上記上限値より多くてもウエッター効果が増大することがないため不経済であり好ましくない。
【００４６】
本発明の熱伝導性組成物は、上記（Ａ）成分〜（Ｇ）成分以外に、必要に応じて、ＣＰＵなどのＩＣパッケージとヒートシンク等の放熱体とを化学的に接着、固定するために接着助剤等を含有することができる。また、劣化を防ぐために酸化防止剤等を含有しても良い。また、フッ素変性シリコーン界面活性剤；着色剤としてカーボンブラック、二酸化チタン、ベンガラ等；難燃性付与剤として白金化合物、酸化鉄、酸化チタン、酸化セリウム等の金属酸化物、又は金属水酸化物等を含有してもよい。更に、アルミニウム粉末及び充填剤の沈降防止や補強を目的として、沈降性シリカ又は焼成シリカ等の微粉末シリカ、チクソ性向上剤等を適宜含有することができる。
【００４７】
熱伝導性組成物の調製
熱伝導性組成物の調製は、従来公知の方法に従えばよい。例えば、上記（Ａ）〜（Ｇ）成分、及び任意でその他の成分を、トリミックス（登録商標）（井上製作所（株）製）、ツウィンミックス（登録商標）（井上製作所（株）製）、プラネタリーミキサー（井上製作所（株）製）、ウルトラミキサー（みづほ工業（株）製）、又はハイビスディスパーミックス（特殊機化工業（株）製）等の混合機を用いて混合することにより調製できる。
【００４８】
本発明の熱伝導性組成物の性状は、常温でグリース状、スラリー状、またはペースト状である。本発明の熱伝導性組成物は４５０Ｐａ・ｓ以下、特には４００Ｐａ・ｓ以下、さらには３５０Ｐａ・ｓ以下の粘度を有することができる。本発明の熱伝導性組成物は上記の通り低粘度を有するため、ディスペンス性及び作業性に優れる。粘度の下限値は特に制限されないが、通常１０Ｐａ・ｓ以上、特に３０Ｐａ・ｓ以上である。なお、粘度はマルコム粘度計（株式会社マルコム製）により測定した２５℃の値である。本発明の組成物は、加熱硬化してゲル状の硬化物（即ち、熱伝導性シリコーンゲル）またはゴム状の硬化物（即ち、熱伝導性シリコーンゴム）を形成することができる。組成物の硬化条件は特に制限されるものでないが、通常８０〜２００℃、好ましくは１００〜１８０℃で、３０分〜４時間、好ましくは３０分〜２時間である。
【００４９】
本発明の熱伝導性組成物は、高い熱伝導率を有し、かつ低粘度であるため、半導体装置等、特には高品位機種の半導体装置等に対する放熱グリースや放熱シートとして好適に使用することができる。放熱グリースや放熱シートとしての使用態様は、従来の熱伝導性組成物の使用態様に従えばよい。例えば、ＬＳＩ等の電子部品その他の発熱部材と冷却部材との間に介在させて、発熱部材からの熱を冷却部材に伝熱して放熱するための伝熱材として好適に用いることができる。本発明の熱伝導性組成物は、電子部品等の発熱部材からの発熱によって硬化することができる。また、本発明の熱伝導性組成物を塗布した後、積極的に加熱硬化させてもよい。これにより、本発明の熱伝導性組成物の硬化物を発熱部材と冷却部材との間に介在させた半導体装置を提供することができる。
【実施例】
【００５０】
以下、実施例及び比較例を示し、本発明をより詳細に説明するが、本発明は下記の実施例に制限されるものではない。
【００５１】
実施例及び比較例で使用した各成分を以下に記載する。
［（Ａ）アルミニウム粉末］
Ａ−１：平均粒径２μｍのアルミニウム粉末
Ａ−２：平均粒径１０μｍのアルミニウム粉末
Ａ−３：平均粒径２０μｍのアルミニウム粉末
Ａ−４：平均粒径０．２μｍのアルミニウム粉末
Ａ−５：平均粒径４０μｍのアルミニウム粉末
上記アルミニウム粉末の平均粒径は、マイクロトラック粒度分析計ＭＴ３３００ＥＸ（日機装(株)社製）により測定した値である。
【００５２】
シリコーン組成物の成分
［（Ｂ）オルガノポリシロキサン］
Ｂ−１：両末端がジメチルビニルシリル基で封鎖され、オストワルド粘度計で測定した２５℃における粘度が６００ｍｍ２／ｓであるジメチルポリシロキサン
【００５３】
［（Ｃ）オルガノハイドロジェンポリシロキサン］
Ｃ−１：下記式で表されるオルガノハイドロジェンポリシロキサン
【化３】
2014037460.tif 000004
Ｃ−２：下記式で表されるオルガノハイドロジェンポリシロキサン
【化４】
2014037460.tif 000005
【００５４】
［（Ｄ）白金族金属系触媒］
Ｄ−１：白金−ジビニルテトラメチルジシロキサン錯体を上記Ｂ−１と同じジメチルポリシロキサンに溶解した溶液（白金原子含有量：１質量％）        
【００５５】
［（Ｅ）制御剤］
Ｅ−１：１−エチニル−１−シクロヘキサノールの５０％トルエン溶液
【００５６】
［（Ｆ）加水分解性メチルポリシロキサン］
Ｆ−１：
【化５】
2014037460.tif 000006
【００５７】
［（Ｇ）オルガノシラン］
Ｇ−１：Ｃ１０Ｈ２１Ｓｉ（ＯＣＨ３）３
【００５８】
［実施例１〜７および比較例１〜８］
熱伝導性組成物の調製
上記（Ａ）〜（Ｇ）成分を、下記表１、表２に示す配合量に従い、下記に示す方法で配合して熱伝導性組成物を調製した。尚、表１において（Ｄ）成分の質量は、白金−ジビニルテトラメチルジシロキサン錯体をジメチルポリシロキサンに溶解した溶液（白金原子含有量：１質量％）の質量である。
【００５９】
５リットルのプラネタリーミキサー（井上製作所（株）製）に（Ａ）成分及び（Ｂ）成分を仕込み、更に（Ｆ）成分及び（Ｇ）成分を加えた後、１時間混合した。次いで、（Ｃ）成分、（Ｄ）成分、及び（Ｅ）成分を加えて均一になるように混合し、熱伝導性組成物を得た。
【００６０】
上記方法で得られた各組成物について、下記の方法に従い、粘度、熱伝導率、及び熱抵抗を測定した。結果を表１及び表２に示す。
【００６１】
［粘度］
組成物の絶対粘度は、マルコム粘度計（タイプＰＣ−１Ｔ、株式会社マルコム製）を用いて２５℃で測定した（ローター回転数：１０ｒｐｍ、サンプル量２００ｇ）。
【００６２】
［熱伝導率］
各組成物を３ｃｍ厚の型に流し込みキッチン用ラップをかぶせ、迅速熱伝導率計ＱＴＭ−５００（京都電子工業(株)社製）を使用して熱伝導率を測定した。
【００６３】
［熱抵抗］
直径１２．７ｍｍの円形アルミニウム板２枚の間に各組成物を挟み、１２５℃のオーブン内に９０分間置き、組成物を加熱硬化させて試験片を作製した。該試験片の熱抵抗を、ナノフラッシュ（ＬＦＡ４４７、ニッチェ社製）を使用して測定した。
【００６４】
【表１】
2014037460.tif 000007
【００６５】
【表２】
2014037460.tif 000008
【００６６】
表１及び表２に示される通り、（Ａ−１）、（Ａ−２）及び（Ａ−３）の配合量が本発明の範囲内にない比較例１〜４の組成物は、粘度が高すぎる、あるいは熱伝導率が低く、得られる硬化物は熱抵抗率が高い。平均粒径が小さすぎるアルミニウム粉末を含む比較例５の組成物は粘度が高くなり、平均粒径が大きすぎるアルミニウム粉末を含む比較例６の組成物は、得られる硬化物の熱抵抗率が高い。また、アルミニウム粉末の合計の質量が少なすぎる比較例７の組成物は熱伝導率が低く、得られる硬化物の熱抵抗率が高い。さらに、アルミニウム粉末の合計の質量が多すぎる比較例８の組成物はグリース状にならなかった。これに対し、本発明の熱伝導性組成物は熱伝導率が高くかつ低粘度なグリースを与えた。また、本発明の熱伝導性組成物は熱抵抗の低い硬化物を与えた。
【産業上の利用可能性】
【００６７】
本発明の熱伝導性組成物は、高い熱伝導率を有し、同時に低粘度であるため、高品位機種の半導体装置等に対する放熱グリースや放熱シートとして好適に使用することができる。